(57)【特許請求の範囲】
【請求項１】
（ｉ）下記構造式（Ｉ）で示される繰り返し単位を有するアラミド共重合体が有機溶媒に溶解されている重合溶液を、紡糸口金を通じて繊維状に紡糸する工程；
（ｉｉ）紡糸された繊維を不活性気体内に通過させながら、前記繊維中に残存する重合溶媒の一部を除去する工程；
（ｉｉｉ）不活性気体を通過した繊維を有機溶媒及び無機塩を含むコンディショニング溶液と接触させて、繊維中の残存水分率を１０〜１５％の範囲に維持させる工程；及び
（ｉｖ）コンディショニング溶液と接触した繊維を延伸、水洗、乾燥及び熱処理する工程；を含むことを特徴とするパラ系アラミド繊維の乾式紡糸方法：
【化１】
0005989261.tif 000005
ここで、Ｒ１は−ＣＮ、−Ｃｌ、−ＳＯ３Ｈ、または−ＣＦ３であり、Ａｒ１及びＡｒ２はそれぞれ独立に１ないし４個のベンゼン環を有する芳香族炭化水素である。
【請求項２】
前記コンディショニング溶液を前記不活性気体内に通過した繊維に噴射して接触させることを特徴とする請求項1に記載のパラ系アラミド繊維の乾式紡糸方法。
【請求項３】
前記コンディショニング溶液は５〜４０重量％の有機溶媒と１〜１０重量％の無機塩を含み、温度が３０〜１００℃であることを特徴とする請求項1に記載のパラ系アラミド繊維の乾式紡糸方法。
【発明の詳細な説明】
【技術分野】
【０００１】
本発明はパラ系アラミド繊維の乾式紡糸方法に関するものであり、より詳細には、パラ系アラミド繊維を乾式紡糸方式で製造することで、溶媒を容易に回収することができ、繊維の強度及び弾性率を大きく向上させることができるパラ系アラミド繊維の乾式紡糸方法に関するものである。
【背景技術】
【０００２】
アラミドとして通称する芳香族ポリアミドは、ベンゼン環がアミド基（ＣＯＮＨ）を通じて直線状に繋がれた構造を有するパラ系アラミドと、その構造を有しないメタ系アラミドとを含む。
【０００３】
パラ系アラミドは高強度、高弾性、低収縮などの特性を有している。パラ系アラミドで製造した約５ｍｍの太さを有する細い糸は、２トン重量の自動車を持ち上げるほどの非常に大きな強度を有しており、防弾用途で用いるだけでなく、宇宙航空分野の先端産業分野においても多様な用途で用いられている。
【０００４】
パラ系アラミドは５００℃以上の温度で黒く炭化するので、高耐熱性が要求される分野においても脚光を浴びている。
【０００５】
パラ系アラミド繊維の製造方法は、本出願人が所有している特許文献１に詳細に記載されている。この特許文献１によれば、芳香族ジアミンを重合溶媒に溶解して混合溶液を準備し、これに芳香族二酸を添加してアラミド重合体を製造する。次に、アラミド重合体を硫酸溶媒に溶解してスピンドープを製造し、これを紡糸した後、凝固、水洗、及び乾燥工程を順に行うことで、最終的にアラミド繊維の製造が完了する。
【０００６】
しかし、このような工程を通じてパラ系アラミド繊維を製造する場合、固体状態のパラ系アラミド重合体を製造した後、これを再び硫酸溶媒に溶解してスピンドープを製造して紡糸する。従って、製造工程が比較的複雑になり、人体に有害であり、且つ腐食により装置の耐久性が低下するなどの問題点がある。
【０００７】
さらに、高い耐化学性を有するパラ系アラミド重合体を溶解するために用いるものであって、紡糸後には除去する硫酸溶媒は、環境汚染を生じるため、使用後に適切に処理しなければならない。しかし、このような廃硫酸の処理に要するコストのため、アラミド繊維の経済性が低下する。
【０００８】
また、前述の従来技術においては、パラ系アラミド重合体を硫酸溶媒に溶解して製造した前記スピンドープを、紡糸口金（ｓｐｉｎｎｅｒｅｔ）を通じて繊維状に紡糸した後、紡糸された繊維をエアギャップ（ａｉｒ  ｇａｐ）に通過させた後、凝固槽（ｃｏａｇｕｌａｎｔ  ｂａｔｈ）内の凝固液に通過させる湿式紡糸方式でアラミド繊維を製造するそのため、有機溶媒を回収するために多くのエネルギーとコストとを必要とする問題がある。
【先行技術文献】
【特許文献】
【０００９】
【特許文献１】韓国特許登録第１０−０９１０５３７号公報
【発明の概要】
【発明が解決しようとする課題】
【００１０】
前述の問題を解決するためになされた本発明は、パラ系アラミド繊維の重合及び紡糸工程で用いる有機溶媒を容易で、且つ低コストで回収することが可能であり、紡糸工程中には濃硫酸を使用しないので、濃硫酸による装置の腐食や作業環境の悪化などの問題も防止することができ、繊維の強度及び弾性率を大きく向上することができるパラ系アラミド繊維の乾式紡糸方法を提供することにその目的がある。
【課題を解決するための手段】
【００１１】
前述の目的を達成するために、本発明はアラミド重合体が有機溶媒に溶解されている重合溶液を、紡糸口金を通じて不活性気体内に紡糸し、紡糸された繊維中の有機溶媒の一部を除去した後、紡糸された繊維にコンディショニング溶液を接触させて、繊維中の残存水分率を１０〜１５％の範囲に維持させた後、延伸、水洗及び熱処理する工程を含む、乾式紡糸方式でパラ系アラミド繊維を製造する方法を提供する。
【発明の効果】
【００１２】
本発明は従来の湿式紡糸方式でパラ系アラミド繊維を製造する場合に比べて、溶媒回収のためのエネルギーの消耗及びコストを大きく節減することができる。
【００１３】
また、本発明は紡糸工程中に濃硫酸溶媒を使用しないので、装置の腐食や作業環境の悪化などの従来の問題点を解決することができる。
【００１４】
さらに、本発明は延伸前に繊維中の残存水分率を１０〜１５％に維持させた後、延伸及び熱処理するので、繊維の強度及び弾性率を大きく向上することができる。
【発明を実施するための形態】
【００１５】
以下、本発明をより詳細に説明する。
【００１６】
本発明に係るアラミド繊維の乾式紡糸方法は、（ｉ）下記構造式（Ｉ）で示される繰り返し単位を有するアラミド共重合体が有機溶媒に溶解されている重合溶液を、紡糸口金を通じて繊維状に紡糸する工程；（ｉｉ）紡糸された繊維を不活性気体内に通過させながら、前記繊維中に残存する重合溶媒の一部を除去する工程；（ｉｉｉ）不活性気体を通過した繊維を有機溶媒及び無機塩を含むコンディショニング溶液と接触させて、繊維中の残存水分率を１０〜１５％の範囲に維持させる工程；及び（ｉｖ）コンディショニング溶液と接触した繊維を延伸、水洗、乾燥及び熱処理する工程；を含むことを特徴とするパラ系アラミド繊維の乾式紡糸方法である。
【００１７】
具体的には、本発明によると、下記構造式（Ｉ）で示される繰り返し単位を有するパラ系アラミド共重合体が有機溶媒に溶解されている重合溶液を、紡糸口金を通じて繊維状に紡糸する
【化１】
0005989261.tif 000002
【００１８】
ここで、Ｒ１は−ＣＮ、−Ｃｌ、−ＳＯ３Ｈ、または−ＣＦ３であり、Ａｒ１及びＡｒ２はそれぞれ独立に１ないし４個のベンゼン環を有する芳香族炭化水素である。
【００１９】
前記重合溶液は後述する工程を経て製造することができる。
【００２０】
［重合溶液の製造］
まず、有機溶媒に無機塩を溶解させる。
【００２１】
ここで有機溶媒としては、アミド系有機溶媒、ウレア系有機溶媒、またはこれらの混合有機溶媒を用いることができる。その具体的な例としては、Ｎ−メチル−２−ピロリドン（ＮＭＰ）、Ｎ，Ｎ−ジメチルアセトアミド（ＤＭＡｃ）、ヘキサメチルリン酸アミド（ＨＭＰＡ）、Ｎ，Ｎ，Ｎ’，Ｎ’−テトラメチルウレア（ＴＭＵ）、Ｎ，Ｎ−ジメチルホルムアミド（ＤＭＦ）、またはこれらの混合物が挙げられる。
【００２２】
前記無機塩は芳香族ポリアミドの重合度を増加させるために添加するものであって、その具体的な例としては、ＣａＣｌ２、ＬｉＣｌ、ＮａＣｌ、ＫＣｌ、ＬｉＢｒ、またはＫＢｒなどのようなハロゲン化アルカリ金属塩またはハロゲン化アルカリ土類金属塩が挙げられる。これらの無機塩は単独または２種以上の混合物として添加することができる。
【００２３】
次に、パラ−フェニレンジアミン、４，４’−ジアミノジフェニル、２，６−ナフタレンジアミン、１，５−ナフタレンジアミン、及び４，４’−ジアミノベンズアニリドで構成されたグループから選択された非置換芳香族ジアミン（ｎｏｎ−ｓｕｂｓｔｉｔｕｔｅｄ  ａｒｏｍａｔｉｃ  ｄｉａｍｉｎｅ）を前記無機塩が添加された有機溶媒に溶解させる。これと同時に、芳香族ジアミンのベンゼン環の水素がＣＮ、−Ｃｌ、−ＳＯ３Ｈ、またはＣＦ３に置換されている置換芳香族ジアミン（ｓｕｂｓｔｉｔｕｔｅｄ  ａｒｏｍａｔｉｃ  ｄｉａｍｉｎｅ）を前記無機塩が添加された有機溶媒に溶解させる。無機塩を含有する有機溶媒に溶解される置換芳香族ジアミンと非置換芳香族ジアミンのモル比は、９：１ないし１：９であることが好ましい。
【００２４】
その後、前記有機溶媒に芳香族二酸ハロゲン化物（ａｒｏｍａｔｉｃ  ｄｉａｃｉｄ  ｈａｌｉｄｅ）を少なくとも前記芳香族ジアミンと同一のモル量（ｍｏｌａｒ  ａｍｏｕｎｔ）で添加して重合溶液を製造する。前記芳香族二酸ハロゲン化物は、二塩化テレフタロイル、４，４’−二塩化ベンゾイル、２，６−ナフタレンジカルボン酸ジクロライドまたは１，５−ナフタレンジカルボン酸ジクロライドである。本発明の一実施形態によると、前記芳香族二酸ハロゲン化物は二塩化テレフタロイルである。
【００２５】
続いて、紡糸された繊維を不活性気体内に通過させながら、前記繊維中に残存する重合溶媒の一部を除去する。
【００２６】
次に、不活性気体を通過した繊維を有機溶媒及び無機塩を含むコンディショニング溶液と接触させて、繊維中の残存水分率を１０〜１５％の範囲に維持させる。
【００２７】
前記コンディショニング溶液は５〜４０重量％の有機溶媒と１〜１０重量％の無機塩を含み、温度は３０〜１００℃であることが好ましい。
【００２８】
この時、コンディショニング溶液は、紡糸された繊維に噴射して接触させることが好ましい。
【００２９】
紡糸された繊維にコンディショニング溶液を接触させて繊維中の残存水分率を１０〜１５％の範囲に維持させることで、次の工程である延伸工程中に紡糸された繊維が切断することを效果的に防止すると共に、繊維の強度及び弾性率を向上する。
【００３０】
繊維中の残存水分率が前記範囲を離脱すると、以後の延伸及び熱処理工程が完了しても繊維の強度及び弾性率を大きく向上することができなくなる。
【００３１】
続いて、コンディショニング溶液と接触した繊維を延伸、水洗、乾燥及び熱処理を行って乾式紡糸方式でパラ系アラミド繊維を製造する。
【００３２】
以下、実施例及び比較実施例を通じて本発明をより具体的に説明する。ただし、下記の実施例は本発明の理解を助けるためのものであって、本発明は下記の実施例によってその権利範囲が限定されない。
【実施例】
【００３３】
［実施例１］
３重量％のＣａＣｌ２を含むＮ−メチル−２−ピロリドン（ＮＭＰ）の有機溶媒を窒素雰囲気下で反応器内に入れ、パラ−フェニレンジアミン（ｐ−ｐｈｅｎｙｌｅｎｅｄｉａｍｉｎｅ）５０モル％とシアノ−パラ−フェニレンジアミン（ｃｙａｎｏ−ｐ−ｐｈｅｎｙｌｅｎｅｄｉａｍｉｎｅ）５０モル％を前記反応器に入れて溶解して混合溶液を製造した。
【００３４】
次に、前記混合溶液を入れた反応器に二塩化テレフタロイル（ｔｅｒｅｐｈｔｈａｌｏｙｌ  ｄｉｃｈｌｏｒｉｄｅ）１００モル％を添加してアラミド重合体を含む重合溶液を得た。
【００３５】
続いて、アルカリ化合物であるＣａＯを前記重合溶液に添加することで、重合反応中に生成された塩酸を中和させると共に、真空下で生成される水を除去した。
【００３６】
その後、アラミド重合体を含む重合溶液を加熱し、有機溶媒の量を調節して前記アラミド重合体の濃度を約１６重量％に調節した。
【００３７】
次に、前記重合溶液を、紡糸口金を通じて繊維状に紡糸した後、紡糸された繊維を不活性気体である窒素ガス内に通過させながら、前記繊維中に残存する重合溶媒の５０％を蒸発、除去したその後、窒素ガスを通過した繊維に３０重量％のＮ−メチル−２−ピロリドン有機溶媒と５重量％のＣａＣｌ２無機塩を含み、温度が４０℃の水溶性のコンディショニング溶液を噴射して窒素ガスを通過した繊維に接触させることで、繊維中の残存水分率を約１３％に維持させた。続いて、コンディショニング溶液と接触した繊維を４．０の延伸比で延伸し、水洗、乾燥及び熱処理を行って、パラ系アラミド繊維を製造した。
【００３８】
製造したパラ系アラミド繊維の強度及び弾性率を測定し、その結果を表２に示した。
【００３９】
［実施例２ないし実施例４及び比較実施例１ないし比較実施例４］
コンディショニング溶液と接触させた後の繊維中の残存水分率と延伸比を表１に示したように変更したことを除いて、実施例１と同様の方法でパラ系アラミド繊維を製造した。
【００４０】
製造したパラ系アラミド繊維の強度及び弾性率を測定し、その結果を表２に示した。
【００４１】
［製造条件］
【表１】
0005989261.tif 000003
【００４２】
［物性評価結果］
【表２】
0005989261.tif 000004
【産業上の利用可能性】
【００４３】
本発明は強度及び弾性率が向上したパラ系アラミドを乾式紡糸方法で製造するのに利用可能である。